(57)【要約】【課題】  各種素材に対する接着性に優れ、且つ吸水性、防曇性、透明性、可とう性、水性インクの筆記性並びに耐水性、耐ブロッキング性、滑性に優れた親水性ポリウレタン系樹脂の製造方法を提供すること。【解決手段】  有機ポリイソシアネート、高分子量親水性ポリオール又はポリアミン、少なくとも１個の反応性基と少なくとも１個の加水分解性シリル基を同一分子内に有する化合物及び必要に応じて鎖延長剤を反応させることを特徴とする親水性ポリウレタン系樹脂の製造方法。【選択図】  なし【特許請求の範囲】
【請求項１】
有機ポリイソシアネート、高分子量親水性ポリオール又はポリアミン、少なくとも１個の反応性基と少なくとも１個の加水分解性シリル基を同一分子内に有する化合物及び必要に応じて鎖延長剤を反応させることを特徴とする親水性ポリウレタン系樹脂の製造方法。
【請求項２】
少なくとも１個の反応性基と少なくとも１個の加水分解性シリル基を同一分子内に有する化合物の上記反応性基が、イソシアネート基である請求項１に記載の親水性ポリウレタン系樹脂の製造方法。
【請求項３】
加水分解性シリル基の含有量が、樹脂の分子量１，０００当たり約０．００１〜１０個である請求項１に記載の親水性ポリウレタン系樹脂の製造方法。
【請求項４】
高分子量親水性ポリオール又はポリアミンの使用量が、生成親水性ポリウレタン系樹脂中のこれらからなるセグメントの含有量が３０〜８０質量％となる量である請求項１に記載の親水性ポリウレタン系樹脂の製造方法。
【請求項５】
前記の加水分解性シリル基を有する化合物の使用量が、生成親水性ポリウレタン系樹脂中の該化合物からなるセグメントの含有量が１〜４０質量％となる量である請求項１に記載の親水性ポリウレタン系樹脂の製造方法。
【発明の詳細な説明】
【技術分野】
【０００１】
本発明は親水性ポリウレタン系樹脂の製造方法に関し、更に詳しくは各種素材に対する接着性に優れ、且つ吸水性、防曇性、透明性、可撓性、水性インクの筆記性並びに耐水性、耐ブロッキング性に優れた親水性ポリウレタン系樹脂の製造方法に関するものである。
【背景技術】
【０００２】
ポリウレタン系樹脂は耐磨耗性、接着性、可撓性、耐薬品性等に優れ、且つ各種加工法への適性にも優れるため各種コーティング剤、塗料、インキ等のバインダー、及びフィルム、シートその他成型体として広く使用されており、各々の用途に適したポリウレタン系樹脂が提案されている。このポリウレタン系樹脂とは、ポリウレタン樹脂、ポリウレア樹脂、ポリウレタン−ポリウレア樹脂を総称するものであり、以下の本発明においても同様である。ポリウレタン系樹脂は、基本的には高分子量ポリオール成分、有機ポリイソシアネート成分、更に必要に応じて鎖延長剤成分を反応させて得られるものであり、これら各成分の種類、組み合わせ等によって種々の物性のポリウレタン系樹脂の製造が可能である。
【発明の開示】
【発明が解決しようとする課題】
【０００３】
しかしながら、ポリウレタン系樹脂の用途によっては、例えば、農業用樹脂シートの防曇性塗料や内装用樹脂製壁紙用の表面処理剤、繊維コーティング剤、インクジェット用受像シート用コーティング剤等においては、前記の特性とともに、親水性や耐ブロッキング性も同時に要求されるのが普通である。例えば、親水性ポリウレタン系樹脂を製造するために高分子量親水性ポリオール成分としてエチレンオキサイドの開環重合から得られるポリエチレングリコールを使用した場合には、高強度で高弾性、且つ親水性に優れたポリウレタン系樹脂が得られるものの、耐水性が悪いために水分により膨潤、白化、強度低下が起こり、各種塗料、印刷インキのバインダー、成型体、フィルム、シート等には適さないという問題があった。
【０００４】
従って、本発明の目的は、各種素材に対する接着性に優れ、且つ吸水性、防曇性、透明性、可撓性、水性インクの筆記性並びに耐水性、耐ブロッキング性に優れた親水性ポリウレタン系樹脂の製造方法を提供することである。
【課題を解決するための手段】
【０００５】
上記目的は以下の本発明によって達成される。即ち、本発明は、有機ポリイソシアネート、高分子量親水性ポリオール又はポリアミン、少なくとも１個の反応性基と少なくとも１個の加水分解性シリル基を同一分子内に有する化合物及び必要に応じて鎖延長剤を反応させることを特徴とする親水性ポリウレタン系樹脂の製造方法である。
【発明の効果】
【０００６】
本発明で得られる親水性ポリウレタン系樹脂は、各種素材に対する接着性に優れ、且つ吸水性、防曇性、透明性、可撓性、水性インクの筆記性並びに耐水性、耐ブロッキング性、滑性に優れ、インクジェット受像シートの受像層用コーティング剤として、各種フィルムの防曇性の塗料として、内装用樹脂製壁紙の結露防止用表面処理剤として、吸水性の衣料用コーティング剤として、合成擬革用材料として非常に有用である。
【発明を実施するための最良の形態】
【０００７】
次に好ましい実施態様を挙げて本発明を更に詳しく説明する。本発明の親水性ポリウレタン系樹脂（以下では単に「樹脂」と称することがある。）は、有機ポリイソシアネート、高分子量親水性ポリオール又はポリアミン及び必要に応じて鎖延長剤を反応させて得られる、親水性セグメントと加水分解性シリル基を有するセグメントからなる親水性ポリウレタン系樹脂である。
【０００８】
樹脂に導入された加水分解性シリル基を水分により架橋させることにより、樹脂には各種素材に対する優れた接着性、且つ優れた吸水性、防曇性、透明性、可撓性、水性インクの筆記性並びに耐水性、耐ブロッキング性等が付与される。
樹脂中の加水分解性シリル基の導入部位は特に制限されないが、通常は樹脂の分子鎖末端及び／又は分子側鎖である。分子鎖末端及び／又は分子側鎖に導入された加水分解性シリル基を下記の（Ｉ）式及び／又は（II）式に示すように水分で架橋させることにより、樹脂は耐水性が向上し、且つ架橋による樹脂被膜の表面強度の向上により、耐ブロッキング性も向上する。
【０００９】
2004217943.tif 000002
2004217943.tif 000003
（式中のＲは低級アルキル基を表す。）
【００１０】
この樹脂の架橋は水分の添加によっても生じるが、本発明の樹脂が親水性であることから、空気中の水分を利用して架橋させることもできる。架橋を形成するシラノール縮合を促進させるために樹脂中に触媒を添加しておくのが好ましい。かかる触媒としては、一般には錫系のカルボン酸塩や酸性触媒及び塩基性触媒が好ましく、その使用量としては、樹脂の０．０００１〜１０質量％の範囲が適当である。
【００１１】
本発明において親水性ポリウレタン系樹脂の分子鎖末端及び／又は分子側鎖に加水分解性シリル基を導入する方法としては、少なくとも１個の反応性基及び加水分解性基を有するシランカップリング剤、あるいは該シランカップリング剤と有機ポリイソシアネートとの反応生成物を親水性樹脂の合成原料の一部として用いる方法、親水性樹脂の分子鎖末端及び／又は分子側鎖にある反応性基と反応させる方法等が挙げられるが、特に限定されない。該シランカップリング剤の加水分解性シリル基における代表的な加水分解性基の例は、メトキシ基、エトキシ基、メトキシエトキシ基等のアルコキシ基であるが、これら以外の加水分解性基も使用できることは勿論である。
【００１２】
本発明で使用する上記反応性有機官能基を有するシランカップリング剤としては、例えば、次の如き化合物が挙げられる。
［１］一般式（１）で表される、少なくとも１個の遊離イソシアネート基を有するシランカップリング剤。
2004217943.tif 000004
（式中のＲ1は低級アルキル基、Ｒ2は低級アルキル基又は低級アルコキシ基を、Ｘは２価の有機基、好ましいものはＣ0〜Ｃ50のアルキレン鎖、又は芳香族、脂肪族環であり、これらの基はその中に連結基として、−Ｎ−、−Ｏ−、−ＣＯ−、−ＣＯＯ−、−ＮＨＣＯ−、−Ｓ−、−ＳＯ−、−ＳＯ2−等を含んでいてもよい。又、ｍ＝０〜３の整数、ｎ＝３−ｍである。）
【００１３】
上記遊離イソシアネート基を有するシランカップリング剤の好ましい具体例は下記の通りである。
2004217943.tif 000005
【００１４】
2004217943.tif 000006
【００１５】
［２］反応性有機官能基を有するシランカップリング剤と有機ポリイソシアネートとの反応生成物であり、該生成物が分子中に少なくとも１個の遊離イソシアネート基を有するものである。この際に用いられる反応性有機官能基を有するシランカップリング剤としては、下記の一般式（２）のもの等が挙げられる。
2004217943.tif 000007
（式中のＹは、−ＮＨ−、−ＮＲ3−、−Ｏ−、−Ｓ−であり、Ｒ1、Ｒ2、Ｘ、ｍ、ｎは前記定義の通りである。Ｒ3は低級アルキル基である。）
【００１６】
上記反応性有機官能基を有するシランカップリング剤の好ましい具体例は下記の通りである。
2004217943.tif 000008
【００１７】
2004217943.tif 000009
以上のシランカップリング剤は、本発明において使用する好ましいシランカップリング剤の例示であって、本発明はこれらの例示に限定されるものではない。従って、上記の例示の化合物のみならず、その他公知の現在市販されており、市場から容易に入手し得る化合物は、いずれも本発明において使用できる。
【００１８】
上記のシランカップリング剤を反応させて親水性ポリウレタン系樹脂の分子末端鎖及び／又は分子側鎖に加水分解性シリル基を導入する方法の一例は下記の通りである。
【００１９】
１）分子鎖末端への導入
2004217943.tif 000010
【００２０】
２）分子鎖側鎖への導入
2004217943.tif 000011
（式中のＲ1、Ｒ2、Ｘ及びＹは前記と同じであり、Ｚは−Ｏ−、−Ｓ−、−ＮＲ3−、−ＮＨ−であり、Ｒ3は低級アルキレン鎖、〔Ｐ〕は重合体１分子当たり少なくとも２つのウレタン結合及び／又はウレア結合を含有する親水性ポリウレタン、親水性ポリウレア又は親水性ポリウレタン−ポリウレアの分子鎖を表す。）
上記以外の方法によっても、樹脂の分子鎖末端及び／又は分子側鎖に加水分解性シリル基を導入することができ、該基導入方法は上記の例に限定されるものではないことは勿論である。
【００２１】
分子鎖末端及び／又は分子側鎖に加水分解性シリル基を有する親水性ポリウレタン系樹脂、即ち、親水性ポリウレタン樹脂、親水性ポリウレア樹脂、親水性ポリウレア−ポリウレタン樹脂は従来の公知のポリウレタン系樹脂の製造方法に準じて得ることができ、無溶剤で製造してもよいし、水溶液や溶剤中で製造してもよい。
【００２２】
有機ポリイソシアネートとしては、従来公知のいずれのものも使用できるが、好ましいものとして、例えば、４，４′−ジフェニルメタンジイソシアネート（ＭＤＩ）、水素添加ＭＤＩ、イソホロンジイソシアネート、１，３−キシリレンジイソシアネート、１，４−キシリレンジイソシアネート、２，４−トリレンジイソシアネート、２，６−トリレンジイソシアネート、１，５−ナフタリンジイソシアネート、ｍ−フェニレンジイソシアネート、ｐ−フェニレンジイソシアネート等があり、或いはこれらの有機ポリイソシアネートと低分子量のポリオールやポリアミンを末端イソシアネートとなる様に反応させて得られるポリウレタンプレポリマー等も当然使用することができる。
【００２３】
本発明で使用する高分子量親水性ポリオール又はポリアミンとしては、水酸基、アミノ基、カルボキシル基等を有する重量平均分子量が４００乃至８，０００の範囲のものが好ましい。末端が水酸基で親水性を有するものとしては、例えば、
ポリエチレングリコール
ポリエチレングリコール／ポリテトラメチレングリコール共重合ポリオール
ポリエチレングリコール／ポリプロピレングリコール共重合ポリオール
ポリエチレングリコールアジペート
ポリエチレングリコールサクシネート
ポリエチレングリコール／ポリ−ε−ラクトン共重合ポリオール
ポリエチレングリコール／ポリ−バレロラクトン共重合ポリオール
【００２４】
末端がアミノ基で親水性を有するものとしては、例えば、
ポリエチレンオキサイドジアミン
ポリエチレンオキサイドプロピレンオキサイドジアミン
ポリエチレンオキサイドトリアミン
ポリエチレンオキサイドプロピレンオキサイドトリアミン
その他、カルボキシル基やビニル基を有したエチレンオキサイド付加物等が挙げられる。但し、他の性能を付与する為、親水性鎖を有しない他のポリオール、ポリアミン、ポリカルボン酸等を共重合することも可能である。
【００２５】
上記の如き材料から得られる、分子鎖中に加水分解性シリル基を有する親水性ポリウレタン系樹脂の好ましい重量平均分子量（ＧＰＣで測定した標準ポリスチレン換算の）は３，０００〜８００，０００であり、更に好ましい重量平均分子量は５，０００〜５００，０００である。
【００２６】
本発明の親水性ポリウレタン系樹脂は、高分子量ポリオール又はポリアミンから構成される親水性セグメントと前記の加水分解性シリル基を有する化合物から構成される加水分解性シリル基を有するセグメントからなり、鎖延長剤を使用しない場合には、これらのセグメントは、ランダムにウレタン結合、ウレア結合又はウレタン−ウレア結合の少なくとも一種の結合で連結されている。鎖延長剤を使用する場合にはこれらの結合とともにこれらの結合の間に鎖延長剤の残基である短鎖が存在する結合も存在する。以上の結合も本発明の樹脂の構成成分であり、結合部分と総称する。以下に樹脂中の両セグメントの含有量について説明するが、両セグメントの含有量の残部が結合部分の含有量である。
【００２７】
本発明の樹脂中の加水分解性シリル基は、側鎖（ペンダント）及び主鎖中のいずれか一方、又は両方に含有されていてもよく、樹脂中の含有量は原料である加水分解性シリル基を有する化合物として１〜４０質量％の範囲が好ましく、更に好ましくは１〜１０質量％である。この量は樹脂中の加水分解性基を有するセグメントの含有量でもある。又、加水分解性シリル基の含有量は、樹脂の分子量１，０００当たり約０．００１〜１０個が好ましく、更に好ましくは０．０１〜１．０個である。
【００２８】
加水分解性シリル基の含有量が上記範囲未満では本発明の所期の目的である耐ブロッキング性、耐水性、耐湿性といった特性の発現が不十分となり、一方、上記範囲を超えると樹脂中の親水性部分が減少し、又、樹脂の架橋構造により耐水性が強くなり、吸水性能や防曇性に劣るようになり好ましくない。
【００２９】
本発明の樹脂中の親水性セグメントとの含有量は、３０〜８０質量％が好ましく、更に好ましくは５０〜７５質量％である。該セグメントとの含有量が３０質量％未満では吸水性や防曇性に劣り、８０質量％を超えると耐水性、耐ブロッキング性に劣り好ましくない。
【００３０】
以上の如き本発明の親水性ポリウレタン系樹脂は、前記の各成分を樹脂中の各セグメント及び加水分解性シリル基が上記の含有量となる量を用い、従来公知のポリウレタン系樹脂の合成方法に準じて製造することが出来、合成方法自体は特に制限されるものではない。本発明の親水性ポリウレタン系樹脂は、各種素材に対する接着性に優れ、且つ吸水性、防曇性、透明性、可撓性、水性インクの筆記性並びに耐水性、耐ブロッキング性に優れ、インクジェット受像シートの受像層用コーティング剤として、各種フィルムの防曇性の塗料として、内装用樹脂製壁紙の結露防止用表面処理剤として、吸水性の衣料用コーティング剤として、合成皮革用材料、合成紙の水性インク筆記用処理剤等として非常に有用である。
【実施例】
【００３１】
次に実施例及び比較例を挙げて本発明を更に具体的に説明する。以下の例においては部又は％は特に断りのない限り質量基準である。
【００３２】
実施例１
（分子側鎖型加水分解性シリル基−ポリウレタン樹脂の製造例）
ポリエチレングリコール（分子量２，０４０）１５０部、１，３−ブチレングリコール１５部を、トルエン１２５部と１００部のメチルエチルケトンとの混合溶剤中に溶解し、７０℃でよく攪拌しながら、ジフェニルメタンジイソシアネート５８部を添加する。添加終了後、更にメチルエチルケトン１００部を加え、８０℃で６時間反応させた。得られた樹脂の赤外吸収スペクトルには水酸基の吸収は認められず、又、ピリジン法（ＪＩＳＫ−００７０  ２．５）による定量によっても水酸基は確認されなかった。次にイソシアネート基を有するシランカップリング剤（Ｃ2Ｈ5Ｏ）3Ｓｉ（ＣＨ2）3ＮＣＯの８部を加え、８０℃で８時間反応させ、イソシアネート基が消失していることを確認した後、固形分濃度を３５％に調整し本発明の親水性ポリウレタン樹脂溶液を得た。この溶液は３８０ｄＰａ・ｓ（２５℃）の粘度を有していた。該樹脂の重量平均分子量、親水性セグメント含有量、加水分解性シリル基含有セグメントの含有量を表１に示す。他の実施例及び比較例についても同様である。
【００３３】
実施例２
（分子末端型加水分解性シリル基−ポリウレア樹脂の製造例）
３８部の水素添加ＭＤＩを１００部のジメチルホルムアミドに溶解し、内温を２０℃に保ち、よく攪拌しながら、５０部のジメチルホルムアミドに溶解した、ポリエチレンオキサイドジアミン（ジェファーミンＥＤ：テキサコケミカル社製、分子量２，０００）１５０部を徐々に滴下し、滴下終了後５０℃で３時間反応させ、イソシアネート末端ポリウレア樹脂を得た。内温を再び２０℃にして、５０部のメチルエチルケトンに溶解した２．８部の１，４−ジアミノブタンを徐々に滴下し、滴下終了後同温度で１時間反応させた。更に１００部のメチルエチルケトンに溶解した１４部のγ−アミノプロピルトリエトキシシランを徐々に滴下して、３０℃で１時間反応させ、イソシアネート基が消失していることを確認した後、固形分濃度を３５％に調整し本発明の親水性ポリウレア樹脂を得た。この溶液は２３０ｄＰａ・ｓ（２５℃）の粘度を有していた。
【００３４】
実施例３
（分子末端・側鎖型加水分解性シリル基−ポリウレタン−ポリウレア樹脂の製造例）
（１）イソシアネート末端シランカップリング剤の製造
ヘキサメチレンジイソシアネートと水との付加物（ジュラネート２４Ａ−１００：旭化成社製、ＮＣＯ％＝２３．５）２７０部を２５℃でよく攪拌しながら、この中にγ−アミノプロピルトリエトキシシラン１１１部を徐々に滴下して反応させ、無色透明な液状生成物（Ｉ）が得られた。得られた生成物は、遊離のイソシアネート基は１０．５％［理論値（１００％反応した場合に化学量論的に生成する反応物中の該基の量）：１１．２％］であり、理論的には下記構造と思われる。
2004217943.tif 000012
【００３５】
（２）分子末端・側鎖型加水分解性シリル基含有ポリウレタン−ポリウレア樹脂の製造
上記液状生成物（Ｉ）８部とトルエンジイソシアネート４６部を１５０部のジメチルホルムアミドに溶解し、１００部のメチルエチルケトンに溶解したポリエチレングリコール（分子量２，０４０）１５０部を添加し更に、６部の１，３−ブチレングリコールを添加し、８０℃で５時間反応させてイソシアネート末端ポリウレタン樹脂を得た。内温を２０℃にして、５０部のメチルエチルケトンに溶解した７部の１，４−ジアミノブタンを徐々に滴下し、滴下終了後同温度で１時間反応させた。更に１００部のメチルエチルケトンに溶解した１６部のγ−アミノプロピルトリメトキシシランを徐々に滴下して、３０℃で１時間反応させイソシアネート基が消失していることを確認した後、固形分濃度を３５％に調整し本発明の親水性ポリウレタン−ポリウレア樹脂溶液を得た。この溶液は３３０ｄＰａ・ｓ（２５℃）の粘度を有していた。
【００３６】
比較例１
イソシアネート基を有するシランカップリング剤を使用しない他は参考例１と同じ材料と処方により親水性ポリウレタン樹脂溶液を得た。この溶液は固形分３５％で、５４０ｄＰａ・ｓ（２５℃）の粘度を有していた。
【００３７】
比較例２
γ−アミノプロピルトリエトキシシランを使用しない他は実施例２と同じ材料と処方により親水性ポリウレア樹脂溶液を得た。この溶液は固形分３５％で、２６０ｄＰａ・ｓ（２５℃）の粘度を有していた。
【００３８】
比較例３
イソシアネート末端シランカップリング剤とγ−アミノプロピルトリメトキシシランを使用しない他は実施例３と同じ材料と処方により親水性ポリウレタン−ポリウレア樹脂溶液を得た。この溶液は固形分３５％で、２２０ｄＰａ・ｓ（２５℃）の粘度を有していた。
【００３９】
参考例１
鹸化度９８．５％のポリビニルアルコール（重合度５５０）の５％水溶液を調整した。
【００４０】
以上で得られた実施例１〜３及び比較例１〜３の樹脂の重量平均分子量（ＧＰＣで測定した標準ポリスチレン換算の）、親水性セグメント含有量及び加水分解性シリル基含有セグメントの含有量は下記表１の通りであった。
【００４１】
2004217943.tif 000013
【００４２】
上記の実施例、比較例及び参考例の樹脂の評価例を次に示す。
（１）インクジェット用受像層への応用
実施例１〜３及び比較例１〜３で得られた樹脂及び参考例１の樹脂の溶液をそれぞれ１００μｍ厚のＰＥＴフィルムに乾燥後の厚みが２０μｍとなるように塗工して透明シートを作製し、カラーインクジェットプリンター（セイコーエプソン社；ＰＭ−７５０Ｃ）で印字記録を行い、以下の項目の評価を行った。
（１）耐ブロッキクング性
樹脂コーテイング面に未処理ＰＥＴフィルムを重ね、荷重０．２９Ｍｐａを掛け、温度４０℃で１日放置後のブロッキング性の評価を行った。結果の表示は以下の通りである。
○：ブロッキング性なし
△：ややブロッキング性あり
×：ブロッキング性あり
（２）プリンター搬送性
インクジェットプリンターでの印字記録の際のプリンター搬送性を評価した。
○：搬送性良好
△：わずかに異音を生じる
×：搬送性不良
（３）発色鮮明性
インクジェットプリンターでカラー画像を印字後、得られたカラー画像の発色鮮明性を目視により観察した。
○：良好
△：普通
×：不良
（４）印字画像の耐水性
インクジェットプリンターでカラー印字後、記録シートを水中に漬け（２０℃、２４時間）、その後室温で乾燥した際の、記録画像の滲み、発色の変化を目視により観察。
○：変化なし
△：変色が認められる
×：完全に溶解してなくなる
以上の評価結果を表２に示す。
【００４３】
2004217943.tif 000014
【００４４】
比較例４
比較例１で得られた樹脂に非イオン性界面活性剤（ポリオキシエチレンノニルフェニルエーテル：日本油脂社製）を固形分質量比で９５：５に混合した。
【００４５】
参考例２
ポリビニルブチラール（重合度７００、積水化学（株）製）１００部、トリオクチルフォスフェート５０部及びポリオキシエチレンラウリルエーテルリン酸エステル（リン酸エステル系界面活性剤、第一工業製薬社製）３部をエタノール４００部に混合溶解した。
【００４６】
（２）防曇・帯電防止塗料への応用
実施例１〜３、比較例１、４で得られた樹脂溶液及び参考例２の樹脂溶液を透明なアクリル樹脂板に刷毛塗りして試料とし、防曇性、帯電防止性の評価を行った。
（１）防曇性
沸騰水浴上、５ｃｍのところに試料板をセットして５０℃の水蒸気に１０分間曝した時の塗料の曇りを評価した。結果の表示は下記の通りである。
○：曇りなし
△：部分的に曇り
×：曇り
（２）耐水性
沸騰水浴上、５ｃｍのところに試料板をセットして５０℃の水蒸気に１０分間曝した時の塗料状態を評価した。
○：変化なし
△：少し状態の変化あり
×：塗膜の剥離又は溶解
（３）帯電防止性
ダストチェンバーテストにより帯電カーボンの付着性を評価した。
○：カーボンの付着なし
△：  一部カーボンの付着あり
×：  カーボン付着あり
【００４７】
2004217943.tif 000015
【産業上の利用可能性】
【００４８】
上記のように、本発明で得られる親水性ポリウレタン系樹脂は、各種素材に対する接着性に優れ、且つ吸水性、防曇性、透明性、可撓性、水性インクの筆記性並びに耐水性、耐ブロッキング性、滑性に優れ、インクジェット受像シートの受像層用コーティング剤として、各種フィルムの防曇性の塗料として、内装用樹脂製壁紙の結露防止用表面処理剤として、吸水性の衣料用コーティング剤として、合成擬革用材料として非常に有用である。